ДИСПЕРСИОННО-УПРОЧНЕННЫЙ ЖАРОПРОЧНЫЙ СПЛАВ НА ОСНОВЕ Ni И СПОСОБ ДЛЯ ЕГО ПОЛУЧЕНИЯ

1. Дисперсионно-упрочненный жаропрочный сплав на основе Ni, содержащий, мас.%:
0,03 или менее C,
0,5 или менее Mn,
0,01 или менее P,
0,01 или менее S,
от 2,0 до 3,0 Si,
от 23 до 30 Cr,
от 7,0 до 14,0 W,
от 10 до 20 Fe и
от 40 до 60 Ni,
причем общее содержание C, N, О, P и S составляет 0,01 мас.% или менее, и
диспергируется и выделяется силицид, а размер зерен матричного аустенита регулируется до заданного размера зерен.
2. Дисперсионно-упрочненный жаропрочный сплав на основе Ni по п.1, причем силицид представляет собой силицид вольфрама.
3. Дисперсионно-упрочненный жаропрочный сплав на основе Ni по п.1 или 2, причем силицид диспергируется и выделяется в диапазоне от 20 об.% до 40 об.%.
4. Способ получения дисперсионно-упрочненного жаропрочного сплава на основе Ni, который содержит:
этап формирования слитка сверхвысокой чистоты с образованием стального слитка путем плавки сырьевого материала так, чтобы иметь состав, содержащий, мас.%:
0,03 или менее C,
0,5 или менее Mn,
0,01 или менее P,
0,01 или менее S,
от 2,0 до 3,0 Si,
от 23 до 30 Cr,
от 7,0 до 14,0 W,
от 10 до 20 Fe и
от 40 до 60 Ni,
причем общее содержание C, N, О, P и S составляет 0,01 мас.% или менее; и
этап термомеханической обработки с подверганием стального слитка термомеханической обработке для диспергирования и выделения в нем силицида и регулированием размера зерен матричного аустенита до заданного размера зерен.
5. Способ получения дисперсионно-упрочненного жаропрочного сплава на основе Ni по п.4, причем силицид представляет собой силицид вольфрама.
6. Способ получения дисперсионно-упрочненного жаропрочного сплава на основе Ni по п.4, причем силицид диспергируется и выделяется в диапазоне от 20 об.% до 40 об.%.
7. Способ получения дисперсионно-упрочненного жаропрочного сплава на основе Ni по п.5, причем силицид диспергируется и выделяется в диапазоне от 20 об.% до 40 об.%.
8. Способ получения дисперсионно-упрочненного жаропрочного сплава на основе Ni по любому из пп.4-7, причем этап термомеханической обработки содержит:
этап подвергания термообработке на твердый раствор в диапазоне температур от 1200°C до 1300°C;
этап холодной обработки давлением в пределах диапазона степени обработки 60% после термообработки на твердый раствор;
этап подвергания обработке старением с выделением дисперсоидов в пределах диапазона температур от 500°C до 650°C после холодной обработки давлением; и
этап подвергания термообработке для средне- или высокотемпературной рекристаллизации в пределах диапазона температур от 750°C до 950°C после обработки старением с выделением дисперсоидов.
9. Способ получения дисперсионно-упрочненного жаропрочного сплава на основе Ni по любому из пп.4-7, причем этап термомеханической обработки содержит:
этап холодной обработки давлением в пределах диапазона степени обработки 60%;
этап подвергания термообработке на твердый раствор в диапазоне температур от 1200°C до 1300°C после холодной обработки давлением; и
этап подвергания обработке старением с выделением дисперсоидов в пределах диапазона температур от 750°C до 900°C после термообработки на твердый раствор.